(57)【要約】【課題】低硬度熱伝導性シリコーンゴムシートの片面あるいは両面の粘着性を抑制し取扱い性に優れる非粘着熱伝導性シリコーンゴムシートを提供する。【解決手段】非粘着熱伝導性シリコーンゴムシートの製造方法が、アスカーＣ硬度が１〜８０の熱伝導性シリコーンゴムシートに加速電圧１０〜５００ｋＶの電子線を照射する工程を含む。アスカーＣ硬度が１〜８０の熱伝導性シリコーンゴムシートとして、（Ａ）アルケニル基を有するオルガノポリシロキサン、（Ｂ）オルガノハイドロジェンポリシロキサン、（Ｃ）白金族金属系触媒、（Ｄ）熱伝導性充填剤を含有する組成物をシート状に成形して硬化したものを使用することが好ましい。【選択図】なし【特許請求の範囲】
【請求項１】
アスカーＣ硬度が１〜８０の熱伝導性シリコーンゴムシートに加速電圧１０〜５００ｋＶの電子線を照射する工程を含むことを特徴とする非粘着熱伝導性シリコーンゴムシートの製造方法。
【請求項２】
前記熱伝導性シリコーンゴムシートとして、下記（Ａ）〜（Ｄ）成分を含有する組成物をシート状に成形して硬化したものを使用することを特徴とする請求項１に記載された非粘着熱伝導性シリコーンゴムシートの製造方法。
（Ａ）１分子中にアルケニル基を平均して０．５個以上有するオルガノポリシロキサン、
（Ｂ）１分子中にケイ素原子に結合した水素原子を２個以上含んでいるオルガノハイドロジェンポリシロキサン：（Ａ）成分に含有されるアルケニル基と（Ｂ）成分に含まれるＳｉＨ基のモル比（ＳｉＨ基／アルケニル基）が０．０５／１〜２／１の範囲となる量、
（Ｃ）白金族金属系触媒：（Ａ）成分に対して白金族金属の質量換算で０．１〜１０００ｐｐｍの範囲となる量、
（Ｄ）熱伝導性充填剤：前記組成物全体の２５〜９５質量％
【請求項３】
前記熱伝導性シリコーンゴムシートへの前記電子線の照射線量を１０〜１０００ｋＧｙとすることを特徴とする請求項１又は２に記載の非粘着熱伝導性シリコーンゴムシート製造方法。
【請求項４】
前記電子線を酸素濃度１０００ｐｐｍ以下の酸素濃度の雰囲気下で前記熱伝導性シリコーンゴムシートに照射することを特徴とする請求項１〜３のいずれか１項に記載の非粘着熱伝導性シリコーンゴムシートの製造方法。
【発明の詳細な説明】
【技術分野】
【０００１】
本発明は、非粘着熱伝導性シリコーンゴムシートの製造方法に関する。
【背景技術】
【０００２】
パーソナルコンピューター、デジタルビデオディスク、携帯電話等の電子機器に使用されるＣＰＵ、ドライバＩＣやメモリー等のＬＳＩチップは、高性能化・高速化・小型化・高集積化に伴い、それ自身が大量の熱を発生するようになり、その熱によるチップの温度上昇はチップの動作不良、破壊を引き起こす。そのため、動作中のチップの温度上昇を抑制するための多くの熱放散方法及びそれに使用する熱放散部材が提案されている。
【０００３】
従来、電子機器等においては、動作中のチップの温度上昇を抑えるために、アルミニウムや銅等の熱伝導率の高い金属板を用いたヒートシンクが使用されている。このヒートシンクは、そのチップが発生する熱を伝導し、その熱を外気との温度差によって表面から放出する。
【０００４】
チップから発生する熱をヒートシンクに効率よく伝えるために、ヒートシンクをチップに密着させる必要があるが、各チップの高さの違いや組み付け加工による公差があるため、柔軟性を有するシートや、グリースをチップとヒートシンクとの間に介装させ、このシート又はグリースを介してチップからヒートシンクへの熱伝導を実現している。
【０００５】
特許文献１には、シリコーンゴム等の合成ゴム１００質量部に酸化ベリリウム、酸化アルミニウム、水酸化アルミニウム、酸化マグネシウム、酸化亜鉛から選ばれる少なくとも１種以上の金属酸化物を１００〜８００質量部配合した絶縁性組成物が開示されている。
また、絶縁性を必要としない場所に用いられる放熱材料として、特許文献２には、不飽和基含有オルガノポリシロキサン１００質量部にシリカ及び銀、金、ケイ素等の熱伝導性粉末を６０〜５００質量部配合した組成物が開示されている。
【０００６】
これらの組成物を硬化させて得られるシート成型物においては、熱伝導性とともに異なる素子の高さに追従でき素子に負荷をかけない柔軟性が求められている。一般的にシリコーン硬化物を柔らかく保つためには分子内の架橋密度を低くする方法が知られている。しかしながらシリコーン硬化物の架橋密度を低く設定した場合、表面の粘着力が高く保護フィルムを除去する際や組付け時に素子からリワークする際に、その柔らかさと相まって変形し易く取り扱いが困難な材料となってしまうという欠点があった。
【０００７】
柔軟性を保持したまま表面粘着力を低減し取扱い易くした熱伝導性シリコーン硬化物がこれまでにいくつか提案されている。例えば、特許文献３にはシリコーン樹脂に金属酸化物等の熱伝導性材料を混合して成形したシートであって、取り扱いに必要な強度を持たせたシリコーン樹脂層の上に軟らかく変形しやすいシリコーン層を積層させて片面の粘着性を抑制したシートが開示されている。
【０００８】
また、シリコーン硬化物の表面に直接オルガノハイドロジェンポリシロキサンオイルを塗布し、表面付近だけビニル基との架橋反応を行わせて粘着性を低下させる方法や、樹脂フィルム表面にオルガノハイドロジェンポリシロキサンオイルを均一に塗布してなる塗布面と、アスカーＣ硬度が１〜８０の付加硬化型の低硬度熱伝導性シリコーンゴムシートを貼り合わせることにより、低硬度熱伝導性シリコーンゴムシートの表面にオルガノハイドロジェンポリシロキサンオイルを供給し、次いで表面付近の架橋反応を行わせる方法が特許文献４に開示されている。
【０００９】
しかしながら、硬さの異なるシリコーン硬化物を積層する方法では、材料の不均一性から界面の強度が低下し易く、熱伝導率に差があった場合、熱伝導率の低い材料の影響を受け全体の熱抵抗が増加してしまう。また、低硬度熱伝導性シリコーン硬化物の表面にオルガノハイドロジェンポリシロキサンを供給する方法ではシリコーン硬化物表面に厚さや硬さのムラが生じるといった問題があった。さらにはいずれの方法も作業工程を増加させ煩雑にしてしまう点が課題となっている。
【先行技術文献】
【特許文献】
【００１０】
【特許文献１】特開昭４７−３２４００号公報
【特許文献２】特開昭５６−１００８４９号公報
【特許文献３】特開平２−１９６４５３号公報
【特許文献４】特開平１１−１９９６９０号公報
【発明の概要】
【発明が解決しようとする課題】
【００１１】
本発明は、上記事情に鑑みてなされたもので、低硬度な熱伝導性シリコーンゴムシートの片面あるいは両面の粘着性を抑制し取扱い性に優れる熱伝導性シリコーンゴムシートを提供することを目的とする。
【課題を解決するための手段】
【００１２】
上記課題を達成するために、本発明では、アスカーＣ硬度が１〜８０の熱伝導性シリコーンゴムシートに加速電圧１０〜５００ｋＶの電子線を照射する工程を含む非粘着熱伝導性シリコーンゴムシートの製造方法を提供する。
【００１３】
この非粘着熱伝導性シリコーンゴムシートの製造方法によれば、電子線により熱伝導性シリコーンゴムシートの表面のみ硬化を進行させ、柔軟性を保持しながら表面の粘着力を低減した、取り扱い性に優れる非粘着熱伝導性シリコーンゴムシートを簡便且つ安定して製造できる。
【００１４】
前記熱伝導性シリコーンゴムシートとして、下記（Ａ）〜（Ｄ）成分を含有する組成物をシート状に成形して硬化したものを使用することが好ましい。
（Ａ）１分子中にアルケニル基を平均して０．５個以上有するオルガノポリシロキサン、
（Ｂ）１分子中にケイ素原子に結合した水素原子を２個以上含んでいるオルガノハイドロジェンポリシロキサン：（Ａ）成分に含有されるアルケニル基と（Ｂ）成分に含まれるＳｉＨ基のモル比（ＳｉＨ基／アルケニル基）が０．０５／１〜２／１の範囲となる量、
（Ｃ）白金族金属系触媒：（Ａ）成分に対して白金族金属の質量換算で０．１〜１０００ｐｐｍの範囲となる量、
（Ｄ）熱伝導性充填剤：前記組成物全体の２５〜９５質量％
【００１５】
前記熱伝導性シリコーンゴムシートとして前記特定の組成物をシート状に成形して硬化したものを使用すると、前記非粘着熱伝導性シリコーンゴムシートをより簡便且つ安定して製造できる。
【００１６】
前記熱伝導性シリコーンゴムシートへの前記電子線の照射線量を１０〜１０００ｋＧｙとすることが好ましい。
前記熱伝導性シリコーンゴムシートへの前記電子線の照射線量を前記特定の範囲とすると、前記非粘着熱伝導性シリコーンゴムシートの表面の粘着性をより簡便且つ安定して調整できる。
【００１７】
前記電子線を酸素濃度１０００ｐｐｍ以下の酸素濃度の雰囲気下で前記熱伝導性シリコーンゴムシートに照射することが好ましい。
前記電子線を前記所定の酸素濃度以下の雰囲気下で前記熱伝導性シリコーンゴムシートに照射すると、前記熱伝導性シリコーンゴムシートの被照射線量の低下とオゾン生成を抑制しながら、前記非粘着熱伝導性シリコーンゴムシートを簡便且つ安定して製造できる。
【発明の効果】
【００１８】
本発明によれば、電子線により熱伝導性シリコーンゴムシートの表面のみ硬化を進行させ、柔軟性を保持しながら表面の粘着力を低減した、取り扱い性に優れる非粘着熱伝導性シリコーンゴムシートを簡便且つ安定して製造可能な方法を提供することができる。
【発明を実施するための形態】
【００１９】
上述のように、低硬度な熱伝導性シリコーンゴムシートの片面あるいは両面の粘着性を抑制し取扱い性に優れる熱伝導性シリコーンゴムシートの開発が求められていた。
【００２０】
本発明者らは、上記課題について鋭意検討を重ねた結果、アスカーＣ硬度１０〜８０の熱伝導性シリコーンゴムシートに加速電圧１０〜５００ｋＶの電子線を照射して表面のみ架橋密度を増加させることで、柔らかさを保持したまま表面の粘着性を抑制した非粘着熱伝導性シリコーンゴムシートを得ることができることを見出し、本発明を完成させた。
【００２１】
即ち、本発明は、アスカーＣ硬度が１〜８０の熱伝導性シリコーンゴムシートに加速電圧１０〜５００ｋＶの電子線を照射する工程を含む非粘着熱伝導性シリコーンゴムシートの製造方法である。
【００２２】
以下、本発明について詳細に説明するが、本発明はこれらに限定されるものではない。
本発明で使用する熱伝導性シリコーンゴムシートはアスカーＣ硬度が１〜８０であれば、特に制限されないが、（Ａ）１分子中にアルケニル基を平均して０．５個以上有するオルガノポリシロキサン、（Ｂ）１分子中にケイ素原子に直接結合した水素原子を２個以上有するオルガノハイドロジェンポリシロキサン、（Ｃ）白金族金属系硬化触媒、（Ｄ）熱伝導性充填剤を含有する組成物の硬化物が好ましく、特に、（Ａ）成分に含有されるアルケニル基と（Ｂ）成分に含有されるＳｉＨ基のモル比（ＳｉＨ基／アルケニル基）が０．０５／１〜２／１の範囲であり、（Ｄ）成分の配合割合が前記組成物全体の２５〜９５質量％であることが好ましい。
【００２３】
本発明で用いる（Ａ）成分の１分子中にアルケニル基を平均して０．５個以上有するオルガノポリシロキサンは、平均組成式ＲｎＳｉＯ（４−ｎ）／２（ｎは１．９４〜２．０５の正数）で表されるものである。アルケニル基は硬化時の架橋点となるため、基本的には、アルケニル基を２個以上含んでいる分子が少なくとも1つないと、この組成物は硬化しない。
【００２４】
したがって、ここでいうアルケニル基の数は、（Ａ）成分が１分子中にアルケニル基を０、１、２個またはそれ以上含んでいる分子の混合物である場合の平均的なアルケニル基の数であり、（Ａ）成分の１分子におけるアルケニル基の分布が均一化されている場合には、１分子中にアルケニル基を２個以上含んでいることが必要である。
【００２５】
平均組成式中のＲは、置換または非置換の一価炭化水素基を表す。具体的には、ビニル基、アリル基等のアルケニル基、メチル基、エチル基、プロピル基等のアルキル基、シクロペンチル基、シクロヘキシル基等のシクロアルキル基、フェニル基、トリル基等のアリール基、あるいはこれらの水素原子が部分的に塩素原子、フッ素原子などで置換されたハロゲン化炭化水素基等が例示されるが、一般的には、オルガノポリシロキサンの主鎖がジメチルシロキサン単位からなるもの、あるいはこのオルガノポリシロキサンの主鎖に、ビニル基、フェニル基、トリフルオロプロピル基などを導入したものが好ましい。
【００２６】
また、分子鎖末端は、トリオルガノシリル基で封鎖されているものが好ましく、このトリオルガノシリル基としては、トリメチルシリル基、ジメチルビニルシリル基、トリビニルシリル基などが例示される。なお、Ａ）成分の粘度は、２５℃で１００，０００ｃｓ以下であることが好ましく、５００〜３０，０００ｃｓの範囲であることがより好ましい。前記粘度が１００，０００ｃｓ以下であると、組成物の流動性が損なわれず、成形時の作業性が低下しない。
【００２７】
（Ｂ）成分のオルガノハイドロジェンポリシロキサンは、１分子中にケイ素原子に直接結合している水素原子を２個以上含んでいる、直鎖状、分岐状または環状の分子からなるものである。この（Ｂ）成分は、（Ａ）成分のアルケニル基と付加反応する架橋剤として作用する。（Ｂ）成分の添加量は、（Ａ）成分のアルケニル基１モルに対して（Ｂ）成分のケイ素原子に直接結合している水素原子が通常０．０５〜２モル、好ましくは０．１〜１．５モルとなる量である。
【００２８】
前記添加量が０．０５モルとなる量以上である場合には、組成物の架橋密度が低くなりすぎず、硬化した組成物の強度が十分高くなるので成形が容易である。前記添加量が２モルとなる量以下である場合には、架橋密度が大きくなりすぎず柔軟な硬化物が得られる。
【００２９】
（Ｃ）成分の白金族系触媒は付加反応を促進するための触媒であり、具体的には白金ブラック、塩化白金酸、塩化白金酸のアルコール変性物、塩化白金酸とオレフィン、ビニルシロキサンあるいはアセチレンアルコールと錯体等が例示される。この（Ｃ）成分の添加量は、希望する硬化速度に応じて選択すればよいが、通常は、（Ａ）成分に対して白金族金属元素の質量換算で０．１〜１，０００ｐｐｍ、好ましくは１〜２００ｐｐｍの範囲とすればよい。
【００３０】
（Ｄ）成分である熱伝導性充填剤として、例えば、非磁性の銅やアルミニウム等の金属、アルミナ、シリカ、マグネシア、ベンガラ、ベリリア、チタニア、ジルコニア等の金属酸化物、窒化アルミニウム、窒化ケイ素、窒化硼素等の金属窒化物、水酸化アルミニウム、水酸化マグネシウム等の金属水酸化物、人工ダイヤモンドあるいは炭化ケイ素等の一般に熱伝導性充填剤とされる物質を用いることができる。また、例えば粒径０．１〜２００μｍのものを用いることができ、１種又は２種以上を複合して用いてもよい。その添加量は、組成物全体に対して２５〜９５質量％の範囲である。添加量が２５質量％以上であると必要な熱伝導性を確保することができ、９５質量％以下であると組成物の流動性を損なわず、組成物の硬化後も十分な柔軟性を有する。
【００３１】
本発明においては、その他の添加成分として、組成物の硬化速度や保存安定性を調節する目的で、例えば、メチルビニルシクロテトラシロキサン等のビニル基含有オルガノポリシロキサン、トリアリルイソシアヌレート、アセチレンアルコールおよびそのシロキサン変性物などを添加することができる。また、補強性シリカ、着色剤、耐熱性向上剤、接触助剤等を添加しても良い。
【００３２】
前述の組成物を硬化させた熱伝導性シリコーンゴムシートの硬さは、アスカーＣ硬度計で１〜８０の範囲、好ましくは１〜５０の範囲である。ここで、アスカーＣ硬度とは、ＳＲＩＳ  １０１０（日本ゴム協会規格）およびＪＩＳ  ６０５０に基づき、スプリング式硬さ試験機アスカーＣ型を使用して、厚さ１２ｍｍ以上にシートを重ねて測定した硬度である。
【００３３】
熱伝導性シリコーンゴムシートの硬度が１未満では、熱伝導性シリコーンゴムシートの強度が乏しく取り扱いが困難になるだけでなく、成形が難しくなり量産性が悪くなる。熱伝導性シリコーンの硬度が８０を越えると、熱伝導性シリコーンゴムシートの柔軟性が少なくなるので、発熱性部品との密着性が低下するうえ、部品形状への追従性が悪くなる。そこで、柔軟性と強度を兼ね備えるために、ガラス、ポリエステル、ナイロン等からなるクロスあるいは不織布やポリイミド、ナイロン、ポリエステル等からなる樹脂フィルム等を、熱伝導性シリコーンゴムシートの内部に入れて補強しても良い。これにより、強度が向上すると共にシートの伸びが抑制されるので、取扱いやすくなり作業性が向上する。
【００３４】
熱伝導性シリコーンゴムシートの成形方法としては、次の方法が例示される。
モールド成形：金型中に未硬化の液状組成物を流し込み、金型を締めてから熱プレス機により圧力と熱をかけて液状組成物を硬化させる。
射出成形：射出成形機上の加熱した金型の中にノズルから未硬化の液状組成物を射出して金型のキャビティ内に充填する。硬化後に金型を開けてシートを取り出す。
コーティング成形：コーティング装置に連続的にセパレータフィルム（例えば、ＰＥＴ）を供給し、この上に未硬化の液状組成物をナイフコータ等により一定の厚さに塗布してから、加熱炉を通して液状組成物を硬化させる。
【００３５】
本発明では熱伝導性シリコーンゴムシートに電子線を照射しシリコーン分子内に発生したラジカルを利用して電子線到達部までの架橋密度を増加させる。したがって、電子線到達深度が大きくなるほど追硬化が進行する厚みが増すこととなる。
【００３６】
また、電子線到達深度は電子線の加速電圧に依存する。したがって、加速電圧を調整することで硬化が進行する厚みを自由に管理することが可能である。本発明において、電子線の加速電圧は１０〜５００ｋＶであり、１００〜３００ｋＶが好ましい。加速電圧が１０ｋＶ未満の場合、電子線がごく表面までしか到達せずシートの粘着性を抑制する効果が弱い。また、加速電圧が５００ｋＶを超える場合、シート内部まで硬化が進行してしまいシートの柔軟性が悪化する恐れがある。
【００３７】
さらに、熱伝導性シリコーンゴムシートの表面に保護フィルムがある場合でも、十分な加速電圧の電子線を照射することで、保護フィルムを電子線が透過し熱伝導性シリコーンゴムシート表面に電子線を供給することが可能である。保護フィルムは、例えばポリエチレンテレフタラート（ＰＥＴ）、ポリエチレン（ＰＥ）、ポリブチレンテレフタラート（ＰＢＴ）、ポリカーボネート（ＰＣ）、ポリプロピレン（ＰＰ）などのフィルムの中から適宜選択して用いることができる。
【００３８】
熱伝導性シリコーンゴムシート中に形成される架橋の密度は、発生するラジカル量に依存するため、電子線の照射線量を調整することで表面の粘着性をコントロールすることが可能である。本発明における電子線の照射線量は１０〜１０００ｋＧｙが好ましく、３０〜８００ｋＧｙがより好ましく、５０〜５００ｋＧｙがさらに好ましい。照射線量が１０ｋＧｙ以上の場合、十分なラジカルが形成されるため、粘着性を低下させる効果を期待できる。また照射線量が１０００ｋＧｙ以下である場合、シート表面の架橋密度が必要以上に大きくならないため、シート表面に破損や皺が発生しない。
【００３９】
電子線を空気中で照射すると、電子線が酸素分子に消費されオゾンが生成する場合がある。オゾンは人的に有害であるとともに、反応性が高いため熱伝導性シリコーンゴム中のポリマーを攻撃し劣化させる恐れがある。
本発明においては、シートの被照射線量の低下とオゾン生成を抑制するため、熱伝導性シリコーンゴムに電子線を照射する際の雰囲気は、酸素濃度１０００ｐｐｍ以下が好ましく、５００ｐｐｍ以下がより好ましく、３００ｐｐｍ以下がさらに好ましい。
【実施例】
【００４０】
以下、実施例及び比較例を示し、本発明を具体的に説明するが、本発明は下記の実施例に限定されるものではない。
【００４１】
電子線を照射する熱伝導性シリコーンゴムシートは下記（Ａ）、（Ｂ）、（Ｃ）成分を含有する組成物中に（Ｄ）成分を加え、保護フィルム（ＰＥＴ、１００μｍ厚）上に設置した金型に流し込み、１１０℃／１０ｍｉｎで硬化させることにより作製した。
（Ａ）成分：平均組成が下記式で示されるオルガノポリシロキサン。
【化１】
2020189929.tif 000002
（平均重合度：ｎ＝１８０、Ｘはビニル基）
【００４２】
（Ｂ）成分：平均組成が下記式で示される両末端がメチル基で封鎖されたオルガノハイドロジェンポリシロキサン。
【化２】
2020189929.tif 000003
（平均重合度：ｏ＝２８、ｐ＝２）
【００４３】
（Ｃ）成分：５質量％塩化白金酸２−エチルヘキサノール溶液。
（Ｄ）成分：水酸化アルミニウムまたはアルミナ。
（Ｄ）成分として、水酸化アルミニウムを８３質量％含有させたシートをシートａ、アルミナを９１質量％含有させたシートをシートｂ、アルミナを９４質量％含有させたシートをシートｃとする。
【００４４】
［評価方法］
＜硬度＞
下記実施例１〜１０及び比較例１〜６で得られた熱伝導性シリコーンゴムシートを複数枚重ねて１２ｍｍ厚以上になるようにしアスカーＣ硬度計で測定した。
＜タック力（粘着力）＞
下記実施例１〜１０及び比較例１〜６で得られた熱伝導性シリコーンゴムシートを２５℃環境下でタック力測定器（商品名：タッキネステスターＴＫ−１、（株）Ｍａｌｃｏｍ製）で測定した。
【００４５】
［実施例１〜５］
１ｍｍ厚に成形したシートａの保護フィルムを剥がし、シート表面に表１に示す条件で電子線を照射し、シート表面のアスカーＣ硬度とタック力を測定した。
【００４６】
［比較例１］
シートａの電子線未照射品のアスカーＣ硬度とタック力を実施例１〜５と併せて表１に示す。
【００４７】
【表１】
2020189929.tif 000004
【００４８】
電子線が照射された実施例１〜５の非粘着熱伝導性シリコーンゴムシートのアスカーＣ硬度は、電子線が照射されなかった比較例１の熱伝導性シリコーンゴムシートのものよりも僅かに高かった。
対して実施例１〜５の非粘着熱伝導性シリコーンゴムシートのタック力は比較例１の熱伝導性シリコーンゴムシートのものと比べて３割から５割小さかった。
実施例１〜５および比較例１に示されるように、熱伝導性シリコーンゴムシート表面に電子線を照射することで、アスカーＣ硬度を大きく変化させることなく粘着力を低下させることができる。
【００４９】
［実施例６、７］
１ｍｍ厚に成型したシートｂおよびシートｃに、保護フィルムをつけたまま表２に示す条件で電子線を照射した後、保護フィルムを除去しシート表面のアスカーＣ硬度とタック力を測定した。
【００５０】
［比較例２、３］
１ｍｍ厚に成型したシートｂおよびシートｃの未照射品のアスカーＣ硬度とタック力を実施例６、７と併せて表２に示す。
【００５１】
【表２】
2020189929.tif 000005
【００５２】
電子線が保護フィルム越しに照射された実施例６、７の非粘着熱伝導性シリコーンゴムシートのアスカーＣ硬度は、電子線が照射されなかった比較例２、３の熱伝導性シリコーンゴムシートのものより僅かに高かった。対して実施例６、７の非粘着熱伝導性シリコーンゴムシートのタック力は比較例２、３の熱伝導性シリコーンゴムシートのものと比べていずれも５割以上小さかった。
実施例６、７および比較例２、３に示されるように電子線の加速電圧を調整することで保護フィルム越しでも熱伝導性シリコーンゴムシートの表面に電子線を供給し表面の粘着力を低減することができる。電子線処理のために保護フィルムを剥がす工程が不要で異物付着などにより品質を低下させることがないため量産性に優れた処理であるといえる。
【００５３】
［実施例８〜１０］
３ｍｍ厚に成型したシートｃに、保護フィルムをつけたまま表３に示す条件で電子線を照射した後、保護フィルムを除去しシート表面のアスカーＣ硬度とタック力を測定した。
【００５４】
［比較例４〜６］
３ｍｍ厚に成型したシートｃの電子線未照射品および表３に示す条件で電子線を照射した後、保護フィルムを除去しシート表面のアスカーＣ硬度とタック力を測定した。
【００５５】
【表３】
2020189929.tif 000006
【００５６】
電子線が保護フィルム越しに照射された実施例８〜１０の非粘着熱伝導性シリコーンゴムシートのアスカーＣ硬度は、電子線が照射されなかった比較例４、加速電圧が小さすぎる電子線が照射された比較例５の熱伝導性シリコーンゴムシートのものと同等であった。対して実施例８〜１０の非粘着熱伝導性シリコーンゴムシートのタック力は比較例４及び５の熱伝導性シリコーンゴムシートのものと比べて３割から７割ほど小さかった。また、加速電圧が大きすぎる電子線が照射された比較例６の熱伝導性シリコーンゴムシートは、タック力が実施例８〜１０と比べて１／２以下となったが、硬化が深部まで進行しておりアスカーＣ硬度は、実施例８〜１０の２倍となった。
比較例４のように電子線が照射されなかったり、比較例５のように加速電圧が不十分であったりすると、熱伝導性シリコーンシートの粘着力低減効果が得られない。一方、比較例６のように加速電圧が大きすぎる場合、粘着力は低減するものの深部まで硬化が進行しシートの柔軟性が低下する。
このため実施例８〜１０のように適切な加速電圧で熱伝導性シリコーンゴムシートへ電子線を照射することが肝要となる。
【００５７】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。